(57)【要約】【課題】抗乳化性及び油溶性がいずれも優れた潤滑油組成物を提供する。【解決手段】基油とポリオキシアルキレン化合物とを含有する潤滑油組成物であって、ポリオキシアルキレン化合物は、オキシエチレン基の繰り返し構造及びオキシプロピレン基の繰り返し構造を有し、オキシエチレン基の割合は、ポリオキシアルキレン化合物が有するオキシアルキレン基の総量（１００モル％）に対して、５〜３０モル％であり、ポリオキシアルキレン化合物の末端に結合するオキシプロピレン基の割合は、当該末端に結合するオキシアルキレン基の総量（１００モル％）に対して、４０〜１００モル％であり、ポリオキシアルキレン化合物の数平均分子量（Ｍｎ）は、２０００以上であることを特徴とする。【選択図】なし【特許請求の範囲】
【請求項１】
基油とポリオキシアルキレン化合物とを含有する潤滑油組成物であって、
前記ポリオキシアルキレン化合物は、オキシエチレン基の繰り返し構造及びオキシプロピレン基の繰り返し構造を有し、
前記オキシエチレン基の割合は、前記ポリオキシアルキレン化合物が有するオキシアルキレン基の総量（１００モル％）に対して、５〜３０モル％であり、
前記ポリオキシアルキレン化合物の末端に結合するオキシプロピレン基の割合は、当該末端に結合するオキシアルキレン基の総量（１００モル％）に対して、４０〜１００モル％であり、
前記ポリオキシアルキレン化合物の数平均分子量（Ｍｎ）は、２０００以上である、潤滑油組成物。
【請求項２】
前記ポリオキシアルキレン化合物の重量平均分子量（Ｍｗ）は、２４００以上である、請求項１に記載の潤滑油組成物。
【請求項３】
前記ポリオキシアルキレン化合物は、ブロック共重合体である、請求項１又は２に記載の潤滑油組成物。
【請求項４】
前記基油の４０℃における動粘度は、１９．８〜５０６ｍｍ２／ｓの範囲内である、請求項１〜３のいずれか一項に記載の潤滑油組成物。
【発明の詳細な説明】
【技術分野】
【０００１】
本発明は、潤滑油組成物に関する。
【背景技術】
【０００２】
潤滑油は、潤滑のために用いられる油であり、多くの機械装置の潤滑に用いられている。この潤滑油を、機械の可動部分に塗ることで、相接する固体の摩擦が低減し、摩擦熱の発生や摩耗が抑制される。これにより、機械装置を安定に運転し続けることができる。
潤滑油には、ベースオイル（基油）に、様々な添加剤が加えられる。
【０００３】
潤滑油においては、使用中又は保管中に水が混入して、油膜の形成能が低下したり、又は酸化劣化が促進したりするといった不具合がある。このため、潤滑油には、使用時に乳化し難く、また乳化しても水分を分離しやすい抗乳化性（水分離性）が求められる。
これに対し、従来、潤滑油には、添加剤として解乳化剤が加えられている。解乳化剤の添加により、水が混じっている状態の潤滑油からその水を分離できる。
解乳化剤には、いろいろなタイプがある。潤滑油用の解乳化剤には、例えば、エチレンオキシド（ＥＯ）とプロピレンオキシド（ＰＯ）とのブロック共重合体が用いられている（特許文献１参照）。
【先行技術文献】
【特許文献】
【０００４】
【特許文献１】特開平６−０４１５７１号公報
【発明の概要】
【発明が解決しようとする課題】
【０００５】
しかしながら、市場で入手できるＥＯとＰＯとのブロック共重合体は、一般的に乳化剤として利用されていることもあり、抗乳化性（水分離性）が低いものや、油溶性が低い（親水性が高い）ものが多い。解乳化剤の油溶性が低いと、潤滑油の製造時に、高温に加温して溶解させる必要があるため、作業効率が悪い等の問題がある。
【０００６】
本発明は、上記事情に鑑みてなされたものであり、抗乳化性及び油溶性がいずれも優れた潤滑油組成物を提供することを課題とする。
【課題を解決するための手段】
【０００７】
本発明の態様は、基油とポリオキシアルキレン化合物とを含有する潤滑油組成物であって、前記ポリオキシアルキレン化合物は、オキシエチレン基の繰り返し構造及びオキシプロピレン基の繰り返し構造を有し、前記オキシエチレン基の割合は、前記ポリオキシアルキレン化合物が有するオキシアルキレン基の総量（１００モル％）に対して、５〜３０モル％であり、前記ポリオキシアルキレン化合物の末端に結合するオキシプロピレン基の割合は、当該末端に結合するオキシアルキレン基の総量（１００モル％）に対して、４０〜１００モル％であり、前記ポリオキシアルキレン化合物の数平均分子量（Ｍｎ）は、２０００以上であることを特徴とする潤滑油組成物である。
【０００８】
本発明の態様に係る潤滑油組成物において、前記ポリオキシアルキレン化合物の重量平均分子量（Ｍｗ）は、２４００以上であることが好ましい。
前記ポリオキシアルキレン化合物は、ブロック共重合体であることが好ましい。
前記基油の４０℃における動粘度は、１９．８〜５０６ｍｍ２／ｓの範囲内であることが好ましい。
【発明の効果】
【０００９】
本発明によれば、抗乳化性及び油溶性がいずれも優れた潤滑油組成物を提供することができる。
【発明を実施するための形態】
【００１０】
（潤滑油組成物）
本実施形態の潤滑油組成物は、基油とポリオキシアルキレン化合物とを少なくとも含有するものであり、必要に応じてその他成分を含有してもよい。当該潤滑油組成物においては、ポリオキシアルキレン化合物に特徴があり、これ以外の構成については公知の種々の潤滑油組成物を適用できる。
【００１１】
＜基油＞
本実施形態における基油としては、例えば、鉱油もしくは合成油又はこれらの混合油を含むものが挙げられる。当該基油の中でも、鉱油が好ましい。
鉱油としては、原油を、常圧蒸留又は減圧蒸留して得られた留分に対し、溶剤脱れき、溶剤抽出、水素化分解、溶剤脱ろう、接触脱ろう、水素化精製、酸洗浄、白土処理などの１種もしくは２種以上の精製手段を適宜組み合わせて得られる、パラフィン系鉱油又はナフテン系鉱油が挙げられ、この中でもパラフィン系鉱油がより好ましい。
【００１２】
本実施形態における基油には、米国石油協会（American Petroleum Institute：API）でのベースオイルの分類における、グループＩ〜ＩＶのいずれも用いることができる。
【００１３】
本実施形態における基油の動粘度は、１９．８〜５０６ｍｍ２／ｓが好ましく、１９．８〜３５２ｍｍ２／ｓがより好ましく、２８．８〜２４２ｍｍ２／ｓがさらに好ましく、２８．８〜１６５ｍｍ２／ｓが特に好ましく、２８．８〜１１０ｍｍ２／ｓが最も好ましい。
当該基油の動粘度が、前記の好ましい範囲の下限値以上であれば、油膜の形成能が高められやすくなり、一方、前記の好ましい範囲の上限値以下であれば、低温での粘度上昇が抑えられやすくなる。
本発明において「基油の動粘度」は、ＪＩＳ  Ｋ  ２２８３（２０００）に準拠した方法により測定される、温度４０℃における動粘度を示す。
【００１４】
本実施形態における基油の粘度指数は、９５以上１５０以下が好ましく、１００以上１４０以下がより好ましい。
当該基油の粘度指数が、前記の好ましい範囲の下限値以上であれば、温度による粘度変化が抑えられやすくなり、一方、前記の好ましい範囲の上限値以下であれば、基油入手の選択性の幅が広がり、製造が容易になる。
本発明において「基油の粘度指数」は、ＪＩＳ  Ｋ  ２２８３（２０００）に準拠した方法により測定できる。
【００１５】
潤滑油組成物中の基油の含有量は、潤滑油組成物の総量（１００質量％）に対して、９０質量％以上が好ましく、９５〜９９．９質量％がより好ましく、９７〜９９．５質量％がさらに好ましい。
【００１６】
＜ポリオキシアルキレン化合物＞
本実施形態におけるポリオキシアルキレン化合物は、オキシアルキレン基の繰り返し構造を有する化合物であって、オキシエチレン基の繰り返し構造及びオキシプロピレン基の繰り返し構造を少なくとも有する。
本実施形態の潤滑油組成物において、当該ポリオキシアルキレン化合物は、解乳化剤として働く成分である。
【００１７】
本実施形態におけるポリオキシアルキレン化合物は、オキシエチレン基（ＯＥ）が長く連続したオキシエチレン基ブロック（ＯＥブロック）と、オキシプロピレン基（ＯＰ）が長く連続したオキシプロピレン基ブロック（ＯＰブロック）と、のブロック共重合体でもよいし、ＯＥとＯＰとの配列に秩序のないランダム共重合体でもよい。この中でも、抗乳化性が高められやすいことから、ブロック共重合体が好ましい。
当該ポリオキシアルキレン化合物は、ブロック共重合体の中でも、抗乳化性及び油溶性がより高められやすいことから、分子の一部又は全部の末端にＯＰブロックが結合していることがより好ましい。
当該ポリオキシアルキレン化合物は、ＯＥ及びＯＰ以外のオキシアルキレン基を有していてもよく、例えばオキシブチレン基が挙げられる。
【００１８】
当該ポリオキシアルキレン化合物の末端に結合するオキシプロピレン基の割合は、当該末端に結合するオキシアルキレン基の総量（１００モル％）に対して、４０〜１００モル％であり、油溶性が特に高められやすいことから、当該末端に結合するＯＰの割合は高いほど好ましい。ＯＰが結合することで、ポリオキシアルキレン化合物の全体としての疎水性が高くなり、また、当該末端に結合することで、基油との接触頻度も増加するため、油溶性が高められやすくなる。
【００１９】
当該ポリオキシアルキレン化合物の末端に結合するオキシエチレン基の割合は、当該末端に結合するオキシアルキレン基の総量（１００モル％）に対して、６０モル％以下であり、油溶性が特に高められやすいことから、当該末端に結合するＯＥの割合は低いほど好ましい。
【００２０】
当該ポリオキシアルキレン化合物の全体におけるオキシエチレン基の割合は、当該ポリオキシアルキレン化合物が有するオキシアルキレン基の総量（１００モル％）に対して、５〜３０モル％であり、５〜２５モル％が好ましく、６〜２０モル％がさらに好ましい。当該全体におけるＯＥの割合が、前記の範囲の下限値以上であれば、抗乳化性がより向上しやすくなり、一方、前記の範囲の上限値以下であれば、油溶性がより向上しやすくなる。前記の範囲の上限値を超えると、ポリオキシアルキレン化合物の全体としての極性が高くなり、油溶性が低くなりやすい。
【００２１】
当該ポリオキシアルキレン化合物を構成するオキシエチレン基及びオキシプロピレン基の割合は、それぞれ、ＮＭＲ測定により求めることができる（後述の実施例を参照）。
【００２２】
当該ポリオキシアルキレン化合物の数平均分子量（Ｍｎ）は、２０００以上であり、２０００〜５０００が好ましく、２５００〜４０００がより好ましく、２８００〜３８００がさらに好ましい。
当該ポリオキシアルキレン化合物のＭｎが、前記の範囲の下限値以上であれば、抗乳化性及び油溶性の効果が充分に発現される。一方、前記の好ましい範囲の上限値以下であれば、油溶性がより向上しやすくなる。
【００２３】
当該ポリオキシアルキレン化合物の重量平均分子量（Ｍｗ）は、２４００以上が好ましく、２６００〜６０００が好ましく、２８００〜５０００がより好ましく、３０００〜４５００がさらに好ましい。
当該ポリオキシアルキレン化合物のＭｗが、前記の好ましい範囲の下限値以上であれば、抗乳化性及び油溶性の効果が充分に発現される。一方、前記の好ましい範囲の上限値以下であれば、油溶性がより向上しやすくなる。
【００２４】
当該ポリオキシアルキレン化合物の分子量分散度（Ｍｗ／Ｍｎ）は、１．００〜１．５０が好ましく、１．０５〜１．４０がより好ましく、１．０６〜１．２５がさらに好ましい。
当該ポリオキシアルキレン化合物の数平均分子量、重量平均分子量は、それぞれ、ゲル浸透クロマトグラフィー（ＧＰＣ）により測定することができる（後述の実施例を参照）。
【００２５】
本実施形態の潤滑油組成物において、ポリオキシアルキレン化合物は、１種のみが用いられてもよく、２種以上が組み合わされ用いられてもよい。
本実施形態におけるポリオキシアルキレン化合物は、基油への溶解性がいっそう向上しやすいことから、分子の末端に結合していることがより好ましい。この中でも、ＯＰブロック−ＯＥブロック−ＯＰブロック型のブロック共重合体、ＯＰブロック−ＯＥブロック型のブロック共重合体が特に好ましく、ＯＰブロック−ＯＥブロック−ＯＰブロック型のブロック共重合体が最も好ましい。
【００２６】
当該ポリオキシアルキレン化合物の含有量（質量基準）は、基油の種類又は用途等に応じて適宜決定され、例えば、基油とその他成分との総量（１００質量部）に対して、０．００２質量部（２０質量ｐｐｍ）以上が好ましく、０．００３〜０．０３質量部（３０〜３００質量ｐｐｍ）がより好ましく、０．００３５〜０．０１５質量部（３５〜１５０質量ｐｐｍ）がさらに好ましい。
当該ポリオキシアルキレン化合物の含有量が、前記の好ましい範囲の下限値以上であれば、抗乳化性及び油溶性の効果が充分に発現されるようになり、一方、前記の好ましい範囲の上限値を超えても、その添加量に見合う向上効果が得られにくくなる。
【００２７】
＜その他成分＞
本実施形態の潤滑油組成物が含有してもよい、その他成分としては、例えば、酸化防止剤、さび止め剤（防錆剤）、極圧剤・摩耗防止剤、金属不活性剤、粘度指数向上剤、泡消し剤（消泡剤）、摩擦調整剤、流動点降下剤、金属系清浄剤、無灰分散剤、腐食防止剤などが挙げられる。
【００２８】
以上説明した本実施形態の潤滑油組成物には、基油に、特定の構造を有する解乳化剤（すなわち、オキシエチレン基の繰り返し構造及びオキシプロピレン基の繰り返し構造を有するポリオキシアルキレン化合物）が添加されている。かかる解乳化剤は、性能発現に充分な数平均分子量を有し、かつ、オキシエチレン基とオキシプロピレン基とをバランス良く含む構造をもつ。このため、かかる解乳化剤を含有する潤滑油組成物においては、抗乳化性（水分離性）に優れて、より安定な稼働が維持され、また、水混入による酸化劣化が抑制される。加えて、当該潤滑油組成物においては、ポリオキシアルキレン化合物の油溶性が高いため、作業効率等も向上する。
【００２９】
本実施形態の潤滑油組成物によれば、使用中又は保管中に水が混入しても、水分離性が良いため、ドレン切り等を行うことにより、油膜の形成能が低下したり、又は酸化劣化が促進したりするといった不具合を生じにくくなり、本来の潤滑油の性能が発揮されやすくなる。当該潤滑油組成物は、循環系工業用潤滑油として有用なものである。例えば、当該潤滑油組成物は、工場等にある機械に使用される潤滑油であって循環使用するもの（具体的には、油圧作動油、タービン油、空気圧縮機油、摺動面油、ギヤ油など）に好適である。
【実施例】
【００３０】
以下、本発明の効果を実施例及び比較例を用いて詳細に説明するが、本発明は下記の実施例に限定されるものではない。
【００３１】
本実施例で用いた基油、ポリオキシアルキレン化合物及びその他成分は、それぞれ以下の通りである。
【００３２】
・基油
基油１：４０℃動粘度３６ｍｍ２／ｓ、粘度指数１３０の水素化分解基油
基油２：４０℃動粘度８５ｍｍ２／ｓ、粘度指数１０６の水素化分解基油
基油３：４０℃動粘度５００ｍｍ２／ｓ、粘度指数９７の溶剤精製基油
【００３３】
・ポリオキシアルキレン化合物
Ｄ１−１：ＢＡＳＦ社製、商品名「Ｐｌｕｒｏｎｉｃ ＲＰＥ３１１０」、ＯＰブロック−ＯＥブロック−ＯＰブロック型、分子量３５００、オキシエチレン基の割合１０質量％
Ｄ１−２：日油株式会社製、商品名「プロノン♯２０１」、ＯＥブロック−ＯＰブロック−ＯＥブロック型、分子量２２２０、オキシエチレン基の割合１０質量％
Ｄ１−３：ＢＡＳＦ社製、商品名「Ｐｌｕｒｏｎｉｃ ＲＰＥ２５２０」、ＯＰブロック−ＯＥブロック−ＯＰブロック型、分子量３１００、オキシエチレン基の割合２０質量％
Ｄ１−４：青木油脂工業式会社製、商品名「ブラウノンＰ−２０１」、ＯＥブロック−ＯＰブロック−ＯＥブロック型、分子量２２００、オキシエチレン基の割合１０質量％
【００３４】
Ｄ２−１：ＢＡＳＦ社製、商品名「Ｐｌｕｒｏｎｉｃ ＰＥ１０１００」、ＯＥブロック−ＯＰブロック−ＯＥブロック型、分子量３５００、オキシエチレン基の割合１０質量％
Ｄ２−２：ＢＡＳＦ社製、商品名「Ｐｌｕｒｏｎｉｃ ＲＰＥ１７４０」、ＯＰブロック−ＯＥブロック−ＯＰブロック型、分子量２６５０、オキシエチレン基の割合４０質量％
Ｄ２−３：青木油脂工業式会社製、商品名「ブラウノンＰ−１０１Ｍ」、ＯＥブロック−ＯＰブロック−ＯＥブロック型、分子量１１００、オキシエチレン基の割合１０質量％
Ｄ２−４：日油株式会社製、商品名「プロノン♯１０４」、ＯＥブロック−ＯＰブロック−ＯＥブロック型、分子量１６７０、オキシエチレン基の割合４０質量％
Ｄ２−５：日油株式会社製、商品名「プロノン♯２０２Ｂ」、ＯＥブロック−ＯＰブロック−ＯＥブロック型、分子量２４００、オキシエチレン基の割合２０質量％
Ｄ２−６：ＢＡＳＦ社製、商品名「Ｐｌｕｒｏｎｉｃ ＰＥ６４００」、ＯＥブロック−ＯＰブロック−ＯＥブロック型、分子量２９００、オキシエチレン基の割合４０質量％
Ｄ２−７：日油株式会社製、商品名「プロノン♯２０８」、ＯＥブロック−ＯＰブロック−ＯＥブロック型、分子量１００００、オキシエチレン基の割合８０質量％
Ｄ２−８：青木油脂工業式会社製、商品名「ブラウノンＳＡ３０／７０」、ＯＥ−ＯＰランダム型、分子量２０００、オキシエチレン基の割合３０質量％、末端はステアリル基
Ｄ２−９：日油株式会社製、商品名「ポリセリンＤＣ―３０００Ｅ」、ＯＥ−ＯＢ（オキシブチレン基）ランダム型、分子量３０００、オキシエチレン基の割合３７質量％
Ｄ２−１０：日油株式会社製、商品名「ポリセリンＤＣＢ―２０００」、ＯＰ−ＯＢランダム型、分子量２０００、オキシプロピレン基の割合４０質量％
Ｄ２−１１：ＢＡＳＦ社製、商品名「Ｂｒｅｏｘ ５０Ａ １４０」、ＯＥ−ＯＰランダム型、分子量３５００、オキシエチレン基の割合４０質量％、末端はブチル基
【００３５】
・その他成分
酸化防止剤：住友化学株式会社製、ブチル化ヒドロキシトルエン（ＢＨＴ）
さび止め剤：ＢＡＳＦ社製、商品名「ＩＲＧＡＣＯＲ ＮＰＡ」
極圧剤・摩耗防止剤：ＢＡＳＦ社製、商品名「ＩＲＧＡＬＵＢＥ ＴＰＰＴ」
金属不活性剤：ＢＡＳＦ社製、商品名「ＩＲＧＡＭＥＴ３９」
粘度指数向上剤：三洋化成工業株式会社製、商品名「アクルーブ１６０」
【００３６】
本実施例で用いるポリオキシアルキレン化合物について、その構造（オキシエチレン基の割合、オキシプロピレン基の割合）、数平均分子量、重量平均分子量を、それぞれ以下に示す方法により測定した。
【００３７】
［ポリオキシアルキレン化合物の構造］
ポリオキシアルキレン化合物の構造は、核種を１３ＣとしたＮＭＲ測定で分析した。
・ＮＭＲ測定の条件
測定装置：Ａｇｉｌｅｎｔ製、製品名「ＤＤ２」
マグネット：６００ＭＨｚ
核種：１３Ｃ
分析手法：１Ｈインバースゲーテッドデカップリング及びＤＥＰＴ１３５
待ち時間：１０〜２０秒間
溶媒：ＣＤＣｌ３
【００３８】
・オキシエチレン基の割合
オキシエチレン基の割合は、ポリオキシアルキレン化合物が有するオキシアルキレン基の総量（１００モル％）に対する、オキシエチレン基の割合、を計算することにより求めた。
オキシプロピレン基（ＯＰ）は、［プロピレンオキシド（ＰＯ）由来のＣＨ３末端（１７ｐｐｍ付近の積分値）＋ＰＯ由来のＣＨ（７５ｐｐｍ付近の積分値）］／２により定量した。
オキシエチレン基（ＯＥ）は、［全てのＣＨ２の積分値総和（ＤＥＰＴ１３５で測定されるＤＥＰＴスペクトルにおいて下向きであるピーク群）−｛ＰＯ由来のＣＨ３末端（１７ｐｐｍ付近の積分値）＋ＰＯ由来のＣＨ（７５ｐｐｍ付近の積分値）｝／２］／２により定量した。
ポリオキシアルキレン化合物が有するオキシアルキレン基がオキシプロピレン基及びオキシエチレン基のみからなる場合、オキシエチレン基の割合（モル％）は、ＯＥ／（ＯＥ＋ＯＰ）×１００により求めた。
【００３９】
・ポリオキシアルキレン化合物の末端に結合するオキシプロピレン基の割合
ポリオキシアルキレン化合物の末端に結合するオキシプロピレン基の割合は、当該末端に結合するオキシアルキレン基の総量（１００モル％）に対する、当該末端に結合するオキシプロピレン基の割合、を計算することにより求めた。
【００４０】
・ポリオキシアルキレン化合物の末端に結合するオキシエチレン基の割合
ポリオキシアルキレン化合物の末端に結合するオキシエチレン基の割合は、当該末端に結合するオキシアルキレン基の総量（１００モル％）に対する、当該末端に結合するオキシエチレン基の割合、を計算することにより求めた。
【００４１】
末端に結合するオキシプロピレン基（ＯＰ末端）は、上記のＮＭＲ測定において６５ｐｐｍ及び６７ｐｐｍ付近の積分値により定量した。
末端に結合するオキシエチレン基（ＯＥ末端）は、上記のＮＭＲ測定において６１ｐｐｍ付近の積分値により定量した。
ポリオキシアルキレン化合物が有するオキシアルキレン基がオキシプロピレン基及びオキシエチレン基のみからなる場合、末端に結合するオキシプロピレン基の割合（モル％）は、ＯＰ末端／（ＯＥ末端＋ＯＰ末端）×１００により求めた。末端に結合するオキシエチレン基の割合（モル％）は、ＯＥ末端／（ＯＥ末端＋ＯＰ末端）×１００により求めた。
【００４２】
［数平均分子量、重量平均分子量］
ポリオキシアルキレン化合物の数平均分子量、重量平均分子量は、それぞれゲル浸透クロマトグラフィー（ＧＰＣ）により測定した。
・ＧＰＣ測定の条件
測定装置：Ｗａｔｅｒｓ製、製品名「Ａｌｌｉａｎｃｅ２６９５」
カラム：東ソー株式会社製、製品名「ＴＳＫ−ＧＥＬ  ＧＭＨＨＲ−Ｍ」×２本（７．８ｍｍＩ．Ｄ．×３０ｃｍ）
検出器：ＲＩ
測定条件：カラム温度２５℃、展開溶媒テトラヒドロフラン、流速１．０ｍＬ／分
試料：２．０質量％のテトラヒドロフラン溶液
注入量：１００μＬ
標準試料：ポリスチレン
【００４３】
＜潤滑油組成物の製造＞
基油に、その他成分（共通添加剤）を添加して混合した後、ポリオキシアルキレン化合物を加えて混合することにより、各例の潤滑油組成物をそれぞれ製造した。
共通添加剤の組成を以下に示す。各成分の添加量（質量％）は、潤滑油組成物中の割合を意味する。
共通添加剤の組成：酸化防止剤０．５質量％、さび止め剤０．０５質量％、極圧添加剤・摩耗防止剤０．４質量％、金属不活性剤０．０２質量％、粘度指数向上剤０．５質量％
【００４４】
（実施例１〜４、比較例１〜１１）
各例の潤滑油組成物を、以下に示す調製方法（１）〜（５）により得た。
【００４５】
調製方法（１）：基油１に、共通添加剤を添加して混合することにより、混合液を得た。この混合液１００質量部に対し、各ポリオキシアルキレン化合物８０ｐｐｍ（質量基準）をそれぞれ添加することにより、潤滑油組成物を調製した。
【００４６】
調製方法（２）：基油１に、共通添加剤を添加して混合することにより、混合液を得た。この混合液１００質量部に対し、各ポリオキシアルキレン化合物１００ｐｐｍ（質量基準）をそれぞれ添加することにより、潤滑油組成物を調製した。
【００４７】
調製方法（３）：基油２に、共通添加剤を添加して混合することにより、混合液を得た。この混合液１００質量部に対し、各ポリオキシアルキレン化合物７５ｐｐｍ（質量基準）をそれぞれ添加することにより、潤滑油組成物を調製した。
【００４８】
調製方法（４）：基油２に、共通添加剤を添加して混合することにより、混合液を得た。この混合液１００質量部に対し、各ポリオキシアルキレン化合物１００ｐｐｍ（質量基準）をそれぞれ添加することにより、潤滑油組成物を調製した。
【００４９】
調製方法（５）：基油３に、共通添加剤を添加して混合することにより、混合液を得た。この混合液１００質量部に対し、各ポリオキシアルキレン化合物３５ｐｐｍ（質量基準）をそれぞれ添加することにより、潤滑油組成物を調製した。
【００５０】
＜評価＞
調製された各潤滑油組成物について、以下に示す方法により、抗乳化性及び油溶性をそれぞれ評価した。これらの評価結果を表１〜２に示した。
【００５１】
［抗乳化性］
上記の調製方法（１）〜（５）により得た、各例について５種類それぞれの潤滑油組成物の抗乳化性を、抗乳化試験法ＪＩＳ  Ｋ２５２０に準拠した方法により評価した。使用した測定装置及び水を以下に示す。
測定装置：吉田科学器械株式会社製の潤滑油抗乳化性試験器、型番ＤＳ−Ｍ６ＳＴ
水：ＪＩＳ  Ｋ０５５７に規定するＡ３のもの
【００５２】
具体的には、試験温度（４０℃動粘度≦９０ｍｍ２／ｓで５４±１℃，４０℃動粘度＞９０ｍｍ２／ｓで８２±１℃）で、水及び試料（潤滑油組成物）をそれぞれ４０ｍＬとなるように試験管に採り、内容物が前記の試験温度に達するまで保った。その後、かき混ぜ板を毎分１５００回転で５分間回転させて、潤滑油組成物と水とをかき混ぜた。５分間回転の後、生じた乳化層が水層と油層とに分離するまでの時間（分）、各層の体積（ｍＬ）をそれぞれ測定した。
本評価では、前記の５分間回転の後に生じた乳化層の体積が３ｍＬ以下にまで減少したものを合格とした。乳化層の体積は、５分間回転の後から１分間経過毎に記録した。
また、前記の５分間回転の後に生じた乳化層の体積が３ｍＬ以下にまで減少しない場合には、前記の５分間回転の後から４０分間経過した時点で試験を打ち切った。
【００５３】
以下に示す評価基準に従い、５種類それぞれの潤滑油組成物の抗乳化性を評価した。
評価基準
◎：５種類全ての潤滑油組成物が合格であった。
○：４種類の潤滑油組成物が合格であった。
△：２又は３種類の潤滑油組成物が合格であった。
×：潤滑油組成物の１種類のみが合格であった、又は合格無し。
【００５４】
［油溶性］
ＨＲ８０（ナフテン系溶剤であり留分として灯油に近いもの）（１００質量部）に、ポリオキシアルキレン化合物（１質量部）を添加し、撹拌しながら加温して昇温させた。その際、昇温させながら、目視で、ＨＲ８０にポリオキシアルキレン化合物が溶解した温度を測定した。
以下に示す評価基準に従い、ポリオキシアルキレン化合物の油溶性を評価した。
評価基準
○：ＨＲ８０とポリオキシアルキレン化合物との混合液（乳濁状態）の外観が、６０℃未満で透明となった。
×：当該混合液（乳濁状態）の外観が、６０℃以上で透明となった。
【００５５】
【表１】
2019116531.tif 000002
【００５６】
【表２】
2019116531.tif 000003
【００５７】
表１〜２の結果から、本発明を適用した実施例１〜４の潤滑油組成物は、抗乳化性及び油溶性がいずれも優れていることが確認できる。
本発明の範囲外のポリオキシアルキレン化合物を含有する比較例１〜１１の潤滑油組成物は、抗乳化性又は油溶性の少なくとも一方が劣っていた。